(57)【要約】  その化学元素が質量百分率で：Ｃ：０．１％〜０．３％、Ｓｉ：０．１％〜２．０％、Ｍｎ：７．５％〜１２％、Ａｌ：０．０１％〜２．０％であり；残部は鉄および他の不可避不純物であり；微細組織はオーステナイト＋マルテンサイト＋フェライト又はオーステナイト＋マルテンサイトである、１５００ＭＰａレベル高強伸度積自動車用鋼及びその製造方法。該自動車用鋼は１５００ＭＰａレベルに達することができ、且つその強伸度積が３０ＧＰａ％以上である。
2019527771.tif 000002
【特許請求の範囲】
【請求項１】
その化学元素が質量百分率で：
Ｃ：０．１％〜０．３％、Ｓｉ：０．１％〜２．０％、Ｍｎ：７．５％〜１２％、Ａｌ：０．０１％〜２．０％であり；残部は鉄および他の不可避不純物であり；
微細組織はオーステナイト＋マルテンサイト＋フェライト又はオーステナイト＋マルテンサイトであることを特徴とする、１５００ＭＰａレベル高強伸度積自動車用鋼。
【請求項２】
その化学元素はさらに、Ｎｂ：０．０１〜０．０７％、Ｔｉ：０．０２〜０．１５％、Ｖ：０．０５〜０．２０％、Ｃｒ：０．１５〜０．５０％、Ｍｏ：０．１０〜０．５０％の中の少なくとも一つを含むことを特徴とする、請求項１に記載の１５００ＭＰａレベル高強伸度積自動車用鋼。
【請求項３】
その微細組織はオーステナイト＋マルテンサイト＋フェライトである場合、オーステナイト相の割合は２０％〜４０％であり、マルテンサイト相の割合は５０％〜７０％であることを特徴とする、請求項１又は２に記載の１５００ＭＰａレベル高強伸度積自動車用鋼。
【請求項４】
その微細組織はオーステナイト＋マルテンサイトである場合、オーステナイト相の割合は２０％〜５０％であることを特徴とする、請求項１又は２に記載の１５００ＭＰａレベル高強伸度積自動車用鋼。
【請求項５】
その強伸度積は３０ＧＰａ％以上であることを特徴とする、請求項１に記載の１５００ＭＰａレベル高強伸度積自動車用鋼。
【請求項６】
（１）製錬・鋳造；
（２）熱間圧延；
（３）ベル型炉焼鈍：焼鈍温度を６００〜７００℃にし、焼鈍時間を１〜４８ｈにする；
（４）冷間圧延；
（５）冷間圧延後の一回目の焼鈍：焼鈍温度をＡｃ１とＡｃ３温度の間にし、焼鈍時間を５ｍｉｎ超えにする；
（６）冷間圧延後の二回目の焼鈍：焼鈍温度を７５０〜８５０℃にし、焼鈍時間を１〜１０ｍｉｎにする；
（７）焼戻：焼戻温度を２００〜３００℃にし、焼戻時間を３ｍｉｎ以上にする；
工程を順次に含む、請求項１〜５のいずれかに記載の１５００ＭＰａレベル高強伸度積自動車用鋼の製造方法。
【請求項７】
前記工程（２）において、鋳造ビレットを１１００〜１２６０℃に加熱してから、圧延を制御し、圧延開始温度を９５０〜１１５０℃にし、最終圧延温度を７５０〜９００℃にし、巻取り温度を５００〜８５０℃にし、巻取り後に室温に冷却し、全マルテンサイト組織を得ることを特徴とする、請求項６に記載の１５００ＭＰａレベル高強伸度積自動車用鋼の製造方法。
【請求項８】
前記工程（４）において、冷間圧延圧下量を４０％以上にすることを特徴とする、請求項６に記載の１５００ＭＰａレベル高強伸度積自動車用鋼の製造方法。
【請求項９】
前記工程（３）と（４）の間には、さらに酸洗工程があることを特徴とする、請求項６に記載の１５００ＭＰａレベル高強伸度積自動車用鋼の製造方法。
【発明の詳細な説明】
【技術分野】
【０００１】
技術分野
本発明は一種の鋼種及びその製造方法と使用に関し、特に自動車用鋼及びその製造方法に関する。
【背景技術】
【０００２】
背景技術
自動車の「軽量化」により、超高強度鋼板は自動車構造部品によく応用されるようになる。現在で使用量が最も大きい鋼板は、例えば二相鋼、マルテンサイト鋼、変態誘起塑性鋼（ＴＲＩＰ鋼）、複相鋼等であり、それらの強伸度積は最大で約１０ＧＰａ％程度である。例えば、超高強度マルテンサイト鋼の引張強度は１５００ＭＰａレベルである場合、その伸度は約５％程度であり、自動車分野における自動車の安全性能および製造過程中の成形性能に対する二重要求を満たせない。前世紀末、高強伸度積のオーステナイト鋼と双晶誘起塑性鋼（ＴＷＩＰ鋼）は相次いで開発され、それらの引張強度は８００〜１０００ＭＰａで、伸度は６０％も高く、強伸度積は６０ＧＰａ％レベルにも達しており、２代目の自動車用鋼と言われる。２代目の自動車用鋼は、大量の合金元素が加えられており、コストが高いと共に、その製造性も劣ることから、その汎用化過程には絶大な制限がある。そのため、強伸度積が３０ＧＰａ％超え、高強度と高伸度を兼ね備え、コストが低い３代目の自動車用鋼は広範に注目されている。
【０００３】
公開番号がＣＮ１０１６３８７４９で、公開日が２０１０年２月３日で、名称が「低コスト高強伸度積自動車用鋼及びその製造方法」である中国特許文献は、一種の低コスト高強伸度積自動車用鋼の製造方法を開示し、製錬、熱間圧延、ベル型炉焼鈍、冷間圧延とベル型炉焼鈍からなるスキームによって、強伸度積が３５〜５５ＧＰａ％の冷間圧延鋼板を得ることに関する。逆オーステナイト変態を実現し、十分なオーステナイト体積分数を得るために、冷間圧延後、ベル型炉を用いて１〜１０時間焼鈍する。しかしながら、該技術方案にかかる自動車用鋼の強度は７００〜１３００ＭＰａであり、１５００ＭＰａレベルを満たせない。
【０００４】
公開番号がＣＮ１０２７５８１３３Ａで、公開日が２０１２年１０月３１日で、名称が「１０００ＭＰａレベル高強伸度積自動車用鋼及びその製造方法」である中国特許文献は、一種の１０００ＭＰａレベル高強伸度積自動車用鋼及びその製造方法を開示し、連続焼鈍の方法によって強伸度積が３０ＧＰａ％超えの鋼板を生産することに関し、現在の各鋼鉄工場の産業生産ラインに適用される。しかしながら、該技術方案にかかる自動車用鋼のレベルは1０００ＭＰａであり、１５００ＭＰａレベルを満たせない。
【発明の概要】
【発明が解決しようとする課題】
【０００５】
それらのことを鑑みて、高い強度および良好な強伸度積を有し、自動車部品の製造に適用でき、自動車用鋼の需要を満たせる自動車用鋼材は切望されている。それと共に、プロセスが簡単で、適用性が強く、多種の実際の生産ラインに使用できる該自動車用鋼の製造方法も切望されている。
【課題を解決するための手段】
【０００６】
発明の内容
本発明の目的の一つは、１５００ＭＰａレベルに達することができ、且つその強伸度積が３０ＧＰａ％以上である１５００ＭＰａレベル高強伸度積自動車用鋼を提供することにある。
【０００７】
上記発明目的に基づき、本発明は、その化学元素が質量百分率で：
Ｃ：０．１％〜０．３％、Ｓｉ：０．１％〜２．０％、Ｍｎ：７．５％〜１２％、Ａｌ：０．０１％〜２．０％であり；残部は鉄および他の不可避不純物であり；
微細組織はオーステナイト＋マルテンサイト＋フェライト又はオーステナイト＋マルテンサイトである、１５００ＭＰａレベル高強伸度積自動車用鋼を提供する。
【０００８】
本発明にかかる１５００ＭＰａレベル高強伸度積自動車用鋼の各化学元素の設計原理は以下のようである。
【０００９】
炭素：炭素は固溶強化作用を奏すると共に、オーステナイトを安定化する主な元素でもあり、鋼の強度、成形性能および溶接性能に大きな影響を与える。炭素の質量百分率は０．１％未満であると、組織におけるマルテンサイトの強度の低さにより、鋼の強度が低くなると共に、オーステナイトの安定性も劣り、伸度が低くなる；しかし、炭素の質量百分率は０．３％を超えると、鋼の成形と溶接性能を劣化させるため、本発明にかかる１５００ＭＰａレベル高強伸度積自動車用鋼における炭素の質量百分率は０．１％〜０．３％に制御される。
【００１０】
ケイ素：ケイ素は製鋼脱酸に必要な元素であり、ある程度の固溶強化作用を有すると共に、炭化物の析出を抑制する作用も有する。そのため、ケイ素の質量百分率は０．１％未満であると、十分な脱酸効果を得にくい；それと共に、ケイ素はセメンタイトの析出を阻害する作用を有し、逆マルテンサイト変態の発生を促進する。従って、珪素の質量百分率は２．０％を超えると、ケイ素を増加し続けてもその作用は顕著にならない。それらのことを鑑みて、本発明にかかる１５００ＭＰａレベル高強伸度積自動車用鋼におけるケイ素の質量百分率は０．１％〜２．０％に制御される。
【００１１】
マンガン：マンガンはオーステナイト相領域を拡大する元素であり、熱処理されるマンガンの拡散によって、オーステナイト相の割合およびオーステナイトの安定性を向上させることができる。本発明の技術方案において、マンガンは逆マルテンサイト変態のサイズ、分布および安定性を制御する主な元素である。マンガンの質量百分率は７．５％未満であると、室温で十分な含有量のオーステナイトを得にくいが、マンガンの質量百分率は１２％を超えると、室温で一部のεマルテンサイトが得られ、鋼の性能に不利な影響を与えてしまう。鋼の強度と靭性を保証するために、本発明にかかる１５００ＭＰａレベル高強伸度積自動車用鋼におけるマンガンの質量百分率は７．５〜１２％に制御される。
【００１２】
アルミニウム：アルミニウムは製鋼過程において脱酸作用を有し、溶鋼の純粋度を向上させるために添加される元素である。それと共に、アルミニウムは鋼における窒素を固定化して安定な化合物を形成し、結晶粒を有効に微細化させることもできる。しかも、鋼にアルミニウムを加えることで、セメンタイトの析出を阻害し、逆マルテンサイト変態を促進する作用も有する。アルミニウムの質量百分率は０．０１％未満であると、アルミニウムの添加効果は顕著ではない。そのため、本発明にかかる１５００ＭＰａレベル高強伸度積自動車用鋼におけるアルミニウムの質量百分率は０．０１％〜２．０％に制限される。
【００１３】
また、自動車用鋼を１５００ＭＰａレベルに達すると共に３０ＧＰａ％以上の強伸度積を有するものにするために、本発明にかかる１５００ＭＰａレベル高強伸度積自動車用鋼は、微細組織がオーステナイト＋マルテンサイト＋フェライト又はオーステナイト＋マルテンサイトに限定される。
【００１４】
さらに、上記技術方案に基づき、本発明にかかる１５００ＭＰａレベル高強伸度積自動車用鋼において、他の不可避不純物とは、主にリン、硫黄および窒素を指し、それらの不純物元素はＰ≦０．０２％、Ｓ≦０．０２％、Ｎ≦０．０２％に制御されてもよい。
【００１５】
さらに、本発明にかかる１５００ＭＰａレベル高強伸度積自動車用鋼において、その化学元素はさらに、Ｎｂ：０．０１〜０．０７％、Ｔｉ：０．０２〜０．１５％、Ｖ：０．０５〜０．２０％、Ｃｒ：０．１５〜０．５０％、Ｍｏ：０．１０〜０．５０％の中の少なくとも一つを含む。
【００１６】
合金元素の添加は、本発明にかかる１５００ＭＰａレベル高強伸度積自動車用鋼の性能をさらに改善するためであり、その設計原理は以下のようである。
【００１７】
ニオブ：ニオブは変形オーステナイトの再結晶を有効に遅延させ、オーステナイト結晶粒の成長を阻止し、オーステナイトの再結晶温度を高め、結晶粒を微細化すると共に、強度と伸度を向上させることができる。ニオブの質量百分率は０．０１％未満であると、奏すべき効果を奏することができなくなるが、ニオブの質量百分率は０．０７％を超えると、生産コストは増加し、且つ鋼性能の改善効果は顕著でなくなる。従って、本発明の技術方案において、ニオブの質量百分率は０．０１〜０．０７％に制御される。
【００１８】
チタン：チタンは微細な複合炭化物を形成し、オーステナイト結晶粒の成長を阻止し、結晶粒を微細化し、且つ析出強化の作用を奏することもできる。伸度と穴拡げ率を低下させることなく、鋼の強度を向上させる。チタンの質量百分率は０．０２％未満であると、結晶粒微細化および析出強化の効果がなくなる。しかし、チタンの質量百分率は０．１５％を超えると、その含有量をさらに増加しても、鋼改善効果は顕著にならない。それらのことを鑑みて、本発明にかかる１５００ＭＰａレベル高強伸度積自動車用鋼におけるチタンの質量百分率は０．０２〜０．１５％に制限される。
【００１９】
バナジウム：バナジウムの作用は、炭化物を形成して鋼の強度を向上させることである。バナジウムの質量百分率は０．０５％未満であると、析出強化の効果は顕著ではない。しかし、バナジウムの質量百分率は０．２０％を超えると、その含有量をさらに増加しても、改善効果は顕著にならない。そのため、本発明にかかる１５００ＭＰａレベル高強伸度積自動車用鋼におけるバナジウムの質量百分率は０．０５〜０．２０％に制限される。
【００２０】
クロム：クロムは、圧延時のオーステナイト結晶粒の微細化および微細なベイナイトの生成に関与し、鋼の強度を向上させる。クロムの質量百分率は０．１５％未満であると、その効果は顕著ではない。しかし、クロムの質量百分率は０．５％を超えると、コストは高騰し、溶接性は顕著に低下する。そのため、本発明にかかる１５００ＭＰａレベル高強伸度積自動車用鋼におけるクロムの質量百分率は０．１５〜０．５０％に制限される。
【００２１】
モリブデン：モリブデンは、圧延時のオーステナイト結晶粒の微細化および微細なベイナイトの生成に関与し、鋼の強度を向上させる。モリブデンの質量百分率は０．１５％未満であると、その効果は顕著ではない。しかし、モリブデンの質量百分率は０．５％を超えると、コストは高騰し、溶接性は顕著に低下する。そのため、本発明にかかる１５００ＭＰａレベル高強伸度積自動車用鋼におけるモリブデンの質量百分率は０．１５〜０．５０％に制限される。
【００２２】
さらに、本発明にかかる１５００ＭＰａレベル高強伸度積自動車用鋼において、その微細組織はオーステナイト＋マルテンサイト＋フェライトである場合、オーステナイト相の割合は２０％〜４０％であり、マルテンサイト相の割合は５０％〜７０％である。
【００２３】
さらに、本発明にかかる１５００ＭＰａレベル高強伸度積自動車用鋼において、その微細組織はオーステナイト＋マルテンサイトである場合、オーステナイト相の割合は２０％〜５０％である。
【００２４】
さらに、本発明にかかる１５００ＭＰａレベル高強伸度積自動車用鋼において、その強伸度積は３０ＧＰａ％以上である。
【００２５】
本発明にかかる１５００ＭＰａレベル高強伸度積自動車用鋼は、引張強度が１５００ＭＰａを超えることができ、且つその強伸度積が３０ＧＰａ％を超えることができるので、該自動車用鋼は現代自動車用鋼の軽量化と高強度に対する需要を満たせる。
【００２６】
本発明のもう一つの目的は、
（１）製錬・鋳造；
（２）熱間圧延；
（３）ベル型炉焼鈍：焼鈍温度を６００〜７００℃にし、焼鈍時間を１〜４８ｈにする；
（４）冷間圧延；
（５）冷間圧延後の一回目の焼鈍：焼鈍温度をＡｃ１とＡｃ３温度の間にし、焼鈍時間を５ｍｉｎ超えにする；
（６）冷間圧延後の二回目の焼鈍：焼鈍温度を７５０〜８５０℃にし、焼鈍時間を１〜１０ｍｉｎにする；
（７）焼戻：焼戻温度を２００〜３００℃にし、焼戻時間を３ｍｉｎ以上にする；
工程を順次に含む、本発明にかかる１５００ＭＰａレベル高強伸度積自動車用鋼の製造方法を提供することにある。
【００２７】
本発明にかかる１５００ＭＰａレベル高強伸度積自動車用鋼の製造方法において、Ｍｎの質量百分率は７．５〜１２％であることから、発明者らはオーステナイト逆変態（ＡＲＴ）焼鈍プロセスによって高い強伸度積を獲得しようとする。ＡＲＴ焼鈍の原理は以下の通りである：鋼板の化学成分設計とプロセスパラメータを制御することで、鋼の熱間圧延と冷間圧延後に全マルテンサイト組織を得て、次の焼鈍過程において（焼鈍温度はＡｃ１とＡｃ３温度の間にある）逆マルテンサイト変態を促進し、一部のオーステナイトを形成させ、炭素とマンガン元素の分配およびオーステナイトにおける富化により、オーステナイトを室温で安定して存在させることができる。ＡＲＴ焼鈍により、室温でオーステナイト組織が得られ、応力の作用で、オーステナイトに応力／歪み誘発マルテンサイト変態が発生し、いわゆる変態誘起塑性（ＴＲＩＰ）が形成され、鋼板の性能は向上する。
【００２８】
しかしながら、普通のＡＲＴ焼鈍温度は通常、Ａｃ１温度よりわずかにしか高くなくて、且つ焼鈍後にオーステナイト＋フェライトの微細組織が得られ、このような微細組織の鋼強度は１５００ＭＰａに達することが全くできず、本技術方案の要求を満たせない。焼鈍温度が上げられると、フェライト＋マルテンサイト＋オーステナイトの微細組織が得られるが、それらの微細組織におけるオーステナイトの安定性は劣る。応力が小さいと、変態が発生し、ＴＲＩＰ効果が生じできず、鋼板の伸度が劣化し、高い強伸度積が得られない。
【００２９】
発明者らは研究により、１５００ＭＰａ高強伸度積鋼板を獲得するには、微細組織に大量のマルテンサイトを含有させると共に、安定性の高いオーステナイトも多く含有させる必要があることを見出した。該目的に基づき、発明者らは、本願の成分設計に基づく焼鈍プロセスを創造的に提出することで、鋼の微細組織に大量のマルテンサイトを含有させると共に、安定性の高いオーステナイトも多く含有させる。
【００３０】
本発明にかかる１５００ＭＰａレベル高強伸度積自動車用鋼の製造方法の工程（２）において、熱間圧延後の微細組織は、高強度で脆いマルテンサイトであることから、工程（３）のベル型炉焼鈍によって鋼を軟化させてから、初めて工程（４）の冷間圧延を行うことができる。工程（４）の冷間圧延過程において、オーステナイトをマルテンサイトに変態させ、そして工程（５）、工程（６）および工程（７）で鋼における微細組織をさらに調整することで、前記の１５００ＭＰａレベル高強伸度積自動車用鋼を獲得する。
【００３１】
ただし、工程（３）のベル型炉焼鈍および工程（５）の冷間圧延後の一回目の焼鈍はいずれもＡＲＴ焼鈍であり、焼鈍温度はＡｃ１とＡｃ３温度の間にある。工程（５）の冷間圧延後の一回目の焼鈍は、ＡＲＴ焼鈍により冷間圧延後の鋼板の微細組織をマルテンサイトからオーステナイト＋フェライトに変態させ、次のプロセスに備えるためである。
【００３２】
特に、本技術方案における工程（６）における冷間圧延後の二回目の焼鈍の焼鈍温度は高い（Ａｃ３温度に近い二相領域内又は単相オーステナイト領域内である）が、焼鈍時間は短い。その目的と原理は以下の通りである：工程（５）の冷間圧延後の一回目の焼鈍後で得られる鋼板は、微細組織がフェライト＋オーステナイトであり、且つオーステナイト組織内のＭｎ含有量が高く、安定性に優れる。この場合、鋼板を高い温度まで加熱すると、元々の鋼板内のフェライト組織は新たなオーステナイト相に変態する。この部分の新たに生成したオーステナイト相は、Ｍｎ含有量が相対的に低いし、且つＭｎの拡散速度が遅くて、Ｍｎが短時間の焼鈍過程において十分に拡散できないため、高温下で組織内にＭｎリッチのオーステナイトとＭｎプアのオーステナイトとの２種類の成分のオーステナイトが形成される。室温まで冷却されると、Ｍｎプアのオーステナイトはマルテンサイトに変態し、Ｍｎリッチのオーステナイトは安定に存在する。この手段により、大量のマルテンサイトと安定性の高いオーステナイトが得られる。
【００３３】
よって、工程（６）の冷間圧延後の二回目の焼鈍の焼鈍温度は二相領域にある場合、焼鈍温度と焼鈍時間を制御することで、マルテンサイト＋オーステナイト＋少量のフェライトの微細組織が得られる；工程（６）の冷間圧延後の二回目の焼鈍の焼鈍温度は単相オーステナイト領域にある場合、焼鈍温度と焼鈍時間を制御することで、マルテンサイト＋オーステナイトの微細組織が得られる。
【００３４】
それらのことを鑑みて、本発明にかかる技術方案において、工程（６）の焼鈍温度を７５０〜８５０℃に限定し、焼鈍時間を１〜１０ｍｉｎに制御する。焼鈍温度は８５０℃を超える或いは焼鈍時間は１０ｍｉｎを超えると、オーステナイトの安定性の劣りに繋がり、室温でのオーステナイト相の割合が低くなることにより、鋼の強伸度積は３０ＧＰａ％未満になる；しかし、焼鈍温度は７５０℃未満或いは焼鈍時間は１ｍｉｎ未満であると、焼鈍過程においてフェライトからオーステナイトへの変態量の減少に繋がり、室温に冷却された後、まだ大量のフェライトが存在しており、この場合、鋼の伸度と強伸度積は高くなれるが、鋼の強度は１５００ＭＰａを満たせない。
【００３５】
工程（７）の焼戻の目的は、マルテンサイト形成時に生じる内部応力を除去するためであり、焼戻を行わないと、得られる鋼板は脆くなり、伸度が低くなる。
【００３６】
さらに、本発明にかかる１５００ＭＰａレベル高強伸度積自動車用鋼の製造方法において、前記工程（２）において、鋳造ビレットを１１００〜１２６０℃に加熱してから、圧延を制御し、圧延開始温度を９５０〜１１５０℃にし、最終圧延温度を７５０〜９００℃にし、巻取り温度を５００〜８５０℃にし、巻取り後に室温に冷却し、全マルテンサイト組織を得る。
【００３７】
さらに、本発明にかかる１５００ＭＰａレベル高強伸度積自動車用鋼の製造方法において、前記工程（４）において、冷間圧延圧下量を４０％以上にする。
【００３８】
さらに、本発明にかかる１５００ＭＰａレベル高強伸度積自動車用鋼の製造方法において、前記工程（３）と（４）の間には、さらに酸洗工程がある。これで熱間圧延過程で生じる酸化スケールを除去する。
【００３９】
本発明にかかる１５００ＭＰａレベル高強伸度積自動車用鋼は、引張強度が１５００ＭＰａ以上に、強伸度積が３０ＧＰａ％以上に達することができる。
【００４０】
本発明にかかる１５００ＭＰａレベル高強伸度積自動車用鋼の製造方法にも、上記の利点と有益な効果がある。それ以外に、前記製造方法は、合理的な化学成分の設計および焼鈍プロセスの制御により、プロセスを最適化し、鋼の性能を改善し、これで需要に即した高強度で高強伸度積の自動車用鋼を獲得した上で、製造コストも低減した。
【図面の簡単な説明】
【００４１】
【図１】図１は本発明にかかる１５００ＭＰａレベル高強伸度積自動車用鋼の製造方法のプロセス曲線の概念図である。
【発明を実施するための形態】
【００４２】
具体的な実施形態
以下、図面の説明および具体的な実施例に基づいて、本発明にかかる１５００ＭＰａレベル高強伸度積自動車用鋼及びその製造方法をさらに解釈・説明するが、該解釈・説明は本発明の技術方案を不当に制限するものではない。
【００４３】
実施例１〜８及び比較例１〜４
前記実施例１〜８の１５００ＭＰａレベル高強伸度積自動車用鋼および比較例１〜４の鋼板は、下記工程を用いて製造された：
（１）製錬・鋳造：転炉製錬を採用し、表１に示すように各化学元素の質量百分率を制御した。
【００４４】
（２）熱間圧延：鋳造ビレットを１１００〜１２６０℃に加熱してから、圧延を制御し、圧延開始温度を９５０〜１１５０℃にし、最終圧延温度を７５０〜９００℃にし、巻取り温度を５００〜８５０℃にし、巻取り後に室温に冷却し、全マルテンサイト組織を得た。
【００４５】
（３）ベル型炉焼鈍：焼鈍温度を６００〜７００℃にし、焼鈍時間を１〜４８ｈにした。
【００４６】
（４）冷間圧延：冷間圧延圧下量を４０％以上にした。
（５）冷間圧延後の一回目の焼鈍：焼鈍温度をＡｃ１とＡｃ３温度の間にし、焼鈍時間を５ｍｉｎ超えにした。
【００４７】
（６）冷間圧延後の二回目の焼鈍：焼鈍温度を７５０〜８５０℃にし、焼鈍時間を１〜１０ｍｉｎにした。なお、本願で限定される冷間圧延後の二回目の焼鈍のプロセスパラメータが本願の実施効果に与える影響を示すために、比較例１〜３で用いられた焼鈍温度は本願で限定される範囲内に入っていない、ただし、比較例１の冷間圧延の二回目の焼鈍温度は７２０℃であり、比較例２の冷間圧延の二回目の焼鈍時間は１５ｍｉｎであり、比較例３の冷間圧延の二回目の焼鈍温度は７６０℃であった。
【００４８】
（７）焼戻：焼戻温度を２００〜３００℃にし、焼戻時間を３ｍｉｎ以上にした。
なお、工程（２）において、熱間圧延鋼板の厚さは８ｍｍ以下であった。工程（４）において、冷間圧延鋼板の厚さは２．５ｍｍ以下であった。
【００４９】
なお、他の実施形態において、工程（１）では電気炉または誘導炉を用いて製錬することもできる。
【００５０】
なお、他の実施形態において、前記工程（３）と（４）の間には、さらに酸洗工程があることが好ましい。
【００５１】
実施例１〜８および比較例１〜４における各化学元素の質量百分率配合は表１に示す。
【００５２】
【表１】
2019527771.tif 000003
【００５３】
実施例１〜８および比較例１〜４の製造方法における具体的なプロセスパラメータは表２に示す。
【００５４】
【表２】
2019527771.tif 000004
【００５５】
なお、表２における成分番号は、各実施例と比較例で表１における相応の成分番号が用いられたことを指す。
【００５６】
前記実施例１〜８の１５００ＭＰａレベル高強伸度積自動車用鋼および比較例１〜４の鋼板について、サンプリングして各性能を計測し、試験で計測された性能パラメータは表３に示す。
【００５７】
表３では、実施例１〜８の１５００ＭＰａレベル高強伸度積自動車用鋼および比較例１〜４の鋼板の性能パラメータが示される。強伸度積は、引張強度と伸度の積である。
【００５８】
【表３】
2019527771.tif 000005
【００５９】
表３から見れば、本願の各実施例の１５００ＭＰａレベル高強伸度積自動車用鋼は、引張強度が＞１５００Ｍｐａで、強伸度積が＞３０ＧＰａ％であることから、各実施例の自動車用鋼は高い強度と良好な伸び性を有することが分かった。
【００６０】
表１と表３の組み合わせから分かるように、比較例４において、マンガンの質量百分率が７．５％未満であり、その強伸度積が３０ＧＰａ％に達しておらず、伸度が低かった。これは、比較例４において、マンガンの質量百分率が比較的に低いことから、冷間圧延の二回目の焼鈍過程で生じるオーステナイト相の割合と安定性が不十分で、その伸度が低くなり、強伸度積も低くなるためであった。
【００６１】
表２と表３の組み合わせから分かるように、比較例１において、冷間圧延の二回目の焼鈍温度が７５０℃未満であったことから、冷間圧延の二回目の焼鈍過程においてフェライトからオーステナイトへの変態量が減少し、室温に冷却された後、まだ大量のフェライトが存在していた。そのため、比較例１の鋼板は、伸度が３０％を超え、強伸度積が３０ＧＰａ％を超えたが、その引張強度が１５００ＭＰａ未満であった。
【００６２】
さらに表２と表３の組み合わせから分かるように、比較例２における冷間圧延の二回目の焼鈍時間は１０ｍｉｎを超え、比較例３における冷間圧延の二回目の焼鈍温度は８５０℃を超えたことから、オーステナイトの安定性が劣り、室温ではオーステナイト相の割合が低く、比較例２および比較例３の鋼板の強伸度積はいずれも３０ＧＰａ％未満であった。
【００６３】
図１は本発明の実施例１の１５００ＭＰａレベル高強伸度積自動車用鋼の製造方法のプロセス曲線の概念図を示す。
【００６４】
図１から分かるように、本技術方案にかかる製造プロセスは、熱間圧延１の後に一回の焼鈍、即ちベル型炉焼鈍２を行い、次に冷間圧延３を行い、冷間圧延の後に二回目の焼鈍、即ち冷間圧延後の一回目の焼鈍４を行い、次に三回目の焼鈍、即ち冷間圧延後の二回目の焼鈍５を行い、最後に焼戻６を行う。図１において、横軸は時間を示し、縦軸は温度を示すので、図１の曲線は、温度の経時変化を概念的に示す。図１から分かるように、ベル型炉焼鈍２および冷間圧延後の一回目の焼鈍４では、普通のＡＲＴ焼鈍が採用されるが、冷間圧延後の二回目の焼鈍５では、普通のＡＲＴ焼鈍より高い焼鈍温度および短い焼鈍時間が採用され、それにより本技術方案で得ようとする微細組織、即ち大量のマルテンサイト組織および多くのオーステナイト組織が得られる。
【００６５】
以上に挙げられたのは本発明の具体的な実施例だけであり、本発明は勿論以上の実施例に限定されず、数多くの類似の変更もあることを注意すべきである。当業者は本発明に開示された内容から直接に導く若しくは想到する変更は全て本発明の保護の範囲に含まれるべきである。
【図１】
2019527771.tif 000006
【国際調査報告】
2019527771.tif 000007
2019527771.tif 000008
2019527771.tif 000009
2019527771.tif 000010